(57)【要約】【課題】壁への取り付けを容易に行うことができるとともに、汚れの付着や破損の場合に容易に交換作業を行うことができる化粧板を提供すること。【解決手段】化粧板１００は、基板３０と、基板３０の向かい合う一対の辺の近傍に設けられた複数の孔部３１と、基板３０の表面に配された化粧シート１２と、を有し、基板３０と化粧シート１２とが接合された第１の領域４１と、基板３０と化粧シート１２とが接合されていない第２の領域４２とが設けられており、第２の領域４２は、孔部３１を含む領域に設けられており、第２の領域４２に係る化粧シート１２を捲ることで、孔部３１が露出するよう構成されている【選択図】図１
2013181288.tif 000002
【特許請求の範囲】
【請求項１】
基板と、
前記基板の向かい合う一対の辺の近傍に設けられた複数の孔部と、
前記基板の表面に配された化粧シートと、を有し、
前記基板と前記化粧シートとが接合された第１の領域と、前記基板と前記化粧シートとが接合されていない第２の領域とが設けられており、
前記第２の領域は、前記孔部を含む領域に設けられており、
前記第２の領域に係る前記化粧シートを捲ることで、前記孔部が露出するよう構成されていることを特徴とする化粧板。
【請求項２】
前記基板と前記化粧シートとの間に、粘着剤層を有し、
前記粘着剤層上に離型シートを設けることにより、前記第２の領域が形成されている請求項１に記載の化粧板。
【請求項３】
前記基板と前記化粧シートとの間の前記第１の領域に、粘着剤層を有し、
前記基板と前記化粧シートとの間の前記第２の領域には、前記粘着剤層が形成されていない請求項１に記載の化粧板。
【請求項４】
前記孔部は、ザグリとなっている請求項１ないし３のいずれか１項に記載の化粧板。
【請求項５】
前記基板の側面上にも、前記化粧シートが配されている請求項１ないし４のいずれか１項に記載の化粧板。
【請求項６】
前記化粧シートは、全体の厚みが０．４ｍｍ以下である請求項１ないし５のいずれか１項に記載の化粧板。
【請求項７】
前記化粧シートは、常温での最小曲げ半径が１０ｍｍＲ以下の曲げ加工性を有する請求項１ないし６のいずれか１項に記載の化粧板。
【請求項８】
前記化粧シートは、表面層と芯材層とが積層された積層体で構成され、
前記表面層は、意匠面となる第１の面側にメラミン樹脂を含有する樹脂を担持し、前記芯材層と接する第２の面側に熱可塑性エマルジョン樹脂の固形分を担持する表面層基材からなる表面層材料で構成され、
前記芯材層は、ガラスクロスまたはガラスクロスを基材とするプリプレグからなる芯材層材料で構成される請求項１ないし７のいずれか１項に記載の化粧板。
【請求項９】
前記熱可塑性エマルジョン樹脂の固形分は、平均粒径が３０〜１００ｎｍのエマルジョン樹脂粒子を含む請求項８に記載の化粧板。
【請求項１０】
前記熱可塑性エマルジョン樹脂の固形分は、非水溶性である請求項８または９に記載の化粧板。
【請求項１１】
前記熱可塑性エマルジョン樹脂の固形分は、単一粒子内にアクリル樹脂とウレタン樹脂との異相構造を有するウレタンアクリル複合粒子を含む請求項８ないし１０のいずれか１項に記載の化粧板。
【請求項１２】
前記ウレタンアクリル複合粒子は、アクリル成分をコアとし、ウレタン成分をシェルとするコアシェル構造を有する水性クリヤータイプである請求項８ないし１１のいずれか１項に記載の化粧板。
【請求項１３】
前記ガラスクロスを基材とするプリプレグは、熱可塑性樹脂を固形分で１０〜５０質量％含有する樹脂組成物をガラスクロスに含浸してなる請求項８ないし１２のいずれか１項に記載の化粧板。
【請求項１４】
前記熱可塑性樹脂は、アクリル樹脂および／またはウレタン樹脂を含有する請求項８ないし１３のいずれか１項に記載の化粧板。
【発明の詳細な説明】
【技術分野】
【０００１】
本発明は、化粧板に関するものである。
【背景技術】
【０００２】
ビル、ホテル、マンションのロビーや、会議室、オフィスの壁面には、化粧板を複数壁に取り付けることで、見栄えの良い住空間が演出されている。
【０００３】
このような用途に用いられる化粧板は、基板の全面に化粧シートを貼り付けた構成を有するものが一般である（例えば、特許文献１参照）。
【０００４】
ところで、こういった化粧板の壁等への取り付けは、作業性を向上させるために、通常、接着剤を用いて行われている。
【０００５】
しかしながら、このように接着剤を用いて取り付けた場合、化粧板の縁部から接着剤がはみ出てしまったり、一度取り付けてしまったら、剥がすのが困難であるといった問題があり、かえって作業性が低下するといった問題もあった。また、剥がすのが困難なため、取り付けた化粧板の一部に汚れが付いたり、取り付けた化粧板の一部が破損したりした場合、その一部分だけを交換するということが困難であった。
【先行技術文献】
【特許文献】
【０００６】
【特許文献１】特開２０１０−２３４７６６号公報
【発明の概要】
【発明が解決しようとする課題】
【０００７】
本発明の目的は、壁への取り付けが容易であるとともに、交換作業も容易に行うことが可能な化粧板を提供することにある。
【課題を解決するための手段】
【０００８】
このような目的は、下記（１）〜（１４）の本発明により達成される。
（１）  基板と、
前記基板の向かい合う一対の辺の近傍に設けられた複数の孔部と、
前記基板の表面に配された化粧シートと、を有し、
前記基板と前記化粧シートとが接合された第１の領域と、前記基板と前記化粧シートとが接合されていない第２の領域とが設けられており、
前記第２の領域は、前記孔部を含む領域に設けられており、
前記第２の領域に係る前記化粧シートを捲ることで、前記孔部が露出するよう構成されていることを特徴とする化粧板。
【０００９】
（２）  前記基板と前記化粧シートとの間に、粘着剤層を有し、
前記粘着剤層上に離型シートを設けることにより、前記第２の領域が形成されている請求項１に記載の化粧板。
【００１０】
（３）  前記基板と前記化粧シートとの間の前記第１の領域に、粘着剤層を有し、
前記基板と前記化粧シートとの間の前記第２の領域には、前記粘着剤層が形成されていない上記（１）に記載の化粧板。
【００１１】
（４）  前記孔部は、ザグリとなっている上記（１）ないし（３）のいずれか１項に記載の化粧板。
【００１２】
（５）  前記基板の側面上にも、前記化粧シートが配されている上記（１）ないし（４）のいずれか１項に記載の化粧板。
【００１３】
（６）  前記化粧シートは、全体の厚みが０．４ｍｍ以下である上記（１）ないし（５）のいずれか１項に記載の化粧板。
【００１４】
（７）  前記化粧シートは、常温での最小曲げ半径が１０ｍｍＲ以下の曲げ加工性を有する上記（１）ないし（６）のいずれか１項に記載の化粧板。
【００１５】
（８）  前記化粧シートは、表面層と芯材層とが積層された積層体で構成され、
前記表面層は、意匠面となる第１の面側にメラミン樹脂を含有する樹脂を担持し、前記芯材層と接する第２の面側に熱可塑性エマルジョン樹脂の固形分を担持する表面層基材からなる表面層材料で構成され、
前記芯材層は、ガラスクロスまたはガラスクロスを基材とするプリプレグからなる芯材層材料で構成される上記（１）ないし（７）のいずれか１項に記載の化粧板。
【００１６】
（９）  前記熱可塑性エマルジョン樹脂の固形分は、平均粒径が３０〜１００ｎｍのエマルジョン樹脂粒子を含む上記（８）に記載の化粧板。
【００１７】
（１０）  前記熱可塑性エマルジョン樹脂の固形分は、非水溶性である上記（８）または（９）に記載の化粧板。
【００１８】
（１１）  前記熱可塑性エマルジョン樹脂の固形分は、単一粒子内にアクリル樹脂とウレタン樹脂との異相構造を有するウレタンアクリル複合粒子を含む上記（８）ないし（１０）のいずれか１項に記載の化粧板。
【００１９】
（１２）  前記ウレタンアクリル複合粒子は、アクリル成分をコアとし、ウレタン成分をシェルとするコアシェル構造を有する水性クリヤータイプである上記（８）ないし（１１）のいずれか１項に記載の化粧板。
【００２０】
（１３）  前記ガラスクロスを基材とするプリプレグは、熱可塑性樹脂を固形分で１０〜５０質量％含有する樹脂組成物をガラスクロスに含浸してなる上記（８）ないし（１２）のいずれか１項に記載の化粧板。
【００２１】
（１４）  前記熱可塑性樹脂は、アクリル樹脂および／またはウレタン樹脂を含有する上記（８）ないし（１３）のいずれか１項に記載の化粧板。
【発明の効果】
【００２２】
本発明によれば、壁への取り付けを容易に行うことができるとともに、汚れの付着や破損の場合に容易に交換作業を行うことができる化粧板を提供することができる。
【図面の簡単な説明】
【００２３】
【図１】本発明の化粧板の第１実施形態を示す断面図である。
【図２】本発明の化粧板の第１実施形態を示す平面図である。
【図３】化粧シートの構成の一例を表す概念図である。
【図４】化粧シートの製造方法の一例を説明する図である。
【図５】化粧シートの構成の他の一例を表す概念図である。
【図６】化粧シートの構成の他の一例を表す概念図である。
【図７】図１の化粧板の製造工程の一例を示す断面図である。
【図８】図１の化粧板を用いた施工方法の一例を示す断面図である。
【図９】本発明の化粧板の第２実施形態を示す断面図である。
【図１０】本発明の化粧板の第３実施形態を示す平面図である。
【図１１】本発明の化粧板の第４実施形態を示す平面図である。
【発明を実施するための形態】
【００２４】
以下、本発明の化粧板について、添付図面に示す好適実施形態に基づいて詳細に説明する。
【００２５】
《化粧板の第１実施形態》
まず、本発明の化粧板の好適な実施形態について説明する。
【００２６】
本発明の化粧板は、ビル、ホテル、マンションのロビーや、会議室、オフィスの壁面に取り付けることで、空間の見栄えを向上させることができるものである。
【００２７】
図１は、本発明の化粧板の第１実施形態を示す断面図、図２は、本発明の化粧板の第１実施形態を示す平面図である。
【００２８】
図１、図２に示すように、化粧板１００は、基板３０と、孔部３１と、化粧シート１２と、粘着剤層２１とを有している。
【００２９】
基板３０は、化粧シート１２を支持する機能を有するとともに、化粧板１００全体の剛性に寄与する部材である。
【００３０】
基板３０としては、その材質は特に限定されず、例えば、杉、檜、樫、ラワン、チーク等からなる木材単板、合板、集成材、単板積層材（ＬＶＬ）、配向性ボード（ＯＳＢ）、パーティクルボード、中密度繊維板（ＭＤＦ）、硬質繊維板（ＨＤＦ）等の木質材料系基板、アルミニウム、鋼鉄、真鍮、ステンレス鋼等の金属材料系基板、大理石、花崗岩等の天然石材、石膏板、珪酸カルシウム板、セメント板、コンクリート板等の無機材料系基板、繊維強化プラスチック（ＦＲＰ）等の合成樹脂材料系基板等を用いることができる。
【００３１】
基板３０の厚さ（平均厚さ）は、審美的な観点から適宜変更されるが、３〜３０ｍｍであるのが好ましく、６〜１２ｍｍであるのがより好ましい。
基板３０の大きさ・形状は、壁面のデザイン等によって適宜変更することができる。
【００３２】
基板３０には、複数の孔部３１が設けられている。この孔部３１は、化粧板１００を壁面に取り付ける（固定する）際に、ねじ穴として機能する。
【００３３】
本実施形態において、孔部３１は、図２に示すように、向かい合う一対の辺の近傍に設けられている。このような位置に孔部３１を設けることにより、化粧板１００を確実にかつ強固に壁部に固定することができる。
【００３４】
また、本実施形態において、孔部３１は、図１に示すように、ザクリとなっている。このようザクリとすることにより、ネジにより取り付けた後に、ネジの頭部が基板３０の表面から突出するのが防止され、後述する化粧シート１２が部分的に浮いてしまうのを防止することができる。
【００３５】
化粧シート１２は、図１、２に示すように、基板３０の表面および側面に配されている。化粧シート１２は、表面に木目等の意匠が施されている。化粧シート１２の材料等については、後に詳細に説明する。
【００３６】
基板３０の表面に配された化粧シート１２は、化粧シート１２の中央部の所定の領域において、粘着剤層２１を介して、基板３０と接合されている。すなわち、図１、図２に示すように、第１の領域４１において、化粧シート１２と基板３０とは、粘着剤層２１を介して接合されている。
【００３７】
また、基板３０の表面に配された化粧シート１２は、基板３０の向かい合う一対の辺から孔部３１を含む所定の領域において、基板３０と接合されていない。すなわち、図１、図２に示すように、第２の領域４２においては、化粧シート１２と基板３０とは、接合されていない。
【００３８】
このような第２の領域４２を設けることにより、第２の領域４２に係る化粧シート１２を捲ることが可能となる。そして、第２の領域４２に係る化粧シート１２を捲ることにより、孔部３１を露出させることができ、化粧板１００を壁面へ容易にネジ止めすることが可能となる。
【００３９】
本実施形態において、粘着剤層２１は、図１に示すように、化粧シート１２の全面に設けられており、化粧シート１２と基板３０とが接合されない領域には、離型シート２２が貼着されており、この離型シート２２の貼着によって、第２の領域４２が形成されている。この離型シート２２は、壁等に化粧板１００を取り付けた後は、除去される。
【００４０】
なお、本実施形態では、基板３０の側面にも、粘着剤層２１を介して化粧シート１２が接合されている。これにより、側面においても化粧シート１２の意匠性が発揮されるものとなる。
【００４１】
粘着剤層２１は、主として、粘着剤で構成されている。この粘着剤としては、ゴム系粘着剤、アクリル系粘着剤、シリコーン系粘着剤等を挙げることができる。
【００４２】
アクリル系粘着剤としては、粘着性を与える低Ｔｇの主モノマー成分、接着性や凝集力を与える高Ｔｇのコモノマー成分、架橋や接着性改良のための官能基含有モノマー成分を主とする重合体または共重合体よりなる。
【００４３】
主モノマー成分としては、例えば、アクリル酸エチル、アクリル酸ブチル、アクリル酸アミル、アクリル酸２−エチルヘキシル、アクリル酸オクチル、アクリル酸シクロヘキシル、アクリル酸ベンジル等のアクリル酸アルキルエステルや、メタクリル酸ブチル、メタクリル酸２−エチルヘキシル、メタクリル酸シクロヘキシル、メタクリル酸ベンジル等のメタクリル酸アルキルエステル等を挙げることができる。
【００４４】
コモノマー成分としてはアクリル酸メチル、メタクリル酸メチル、メタクリル酸エチル、酢酸ビニル、スチレン、アクリロニトリル等が挙げられる。
【００４５】
官能基含有モノマー成分としては、例えば、アクリル酸、メタクリル酸、マレイン酸、イタコン酸等のカルボキシル基含有モノマーや、２−ヒドロキシエチル（メタ）アクリレ−ト、２−ヒドロキシプロピル（メタ）アクリレ−ト、Ｎ−メチロールアクリルアミド等のヒドロキシル基含有モノマー、アクリルアミド、メタクリルアミド、グリシジルメタクリレート等が挙げられる。
【００４６】
また、ゴム系粘着剤としては、例えば、天然ゴム系、イソプレンゴム系、スチレン−ブタジエン系、再生ゴム系、ポリイソブチレン系のものや、スチレン−イソプレン−スチレン、スチレン−ブタジエン−スチレン等のゴムを含むブロック共重合体を主とするもの等を挙げることができる。
【００４７】
また、シリコーン系粘着剤としては、例えば、ジメチルシロキサン系、ジフェニルシロキサン系のもの等を挙げることができる。
【００４８】
以上のような粘着剤は、非架橋型、架橋型のいずれのものも使用可能である。後者の場合、必要に応じ、架橋剤を添加することができる。架橋剤としては、例えば、エポキシ系化合物、イソシアナート系化合物、金属キレート化合物、金属アルコキシド、金属塩、アミン化合物、ヒドラジン化合物、アルデヒド系化合物等が挙げられる。
このような粘着剤は、有機溶剤系、エマルション系のいずれでもよい。
【００４９】
また、粘着剤層２１には、例えば、可塑剤、粘着付与剤、増粘剤、充填剤、老化防止剤、防腐剤、防カビ剤、染料、顔料等の各種添加剤が必要に応じ添加されていてもよい。
【００５０】
また、離型シート２２としては、いずれのものを使用してもよく、例えば、ポリエチレンテレフタレート、ポリブチレンテレフタレート、ポリエチレン、ポリプロピレン、ポリアリレート等の各種樹脂よりなるフィルムや、ポリエチレンラミネート紙、クレーコート紙、グラシン紙、再生紙等の各種紙材を基材とし、この基材の粘着剤層２１との接合面に、離型処理が施されたものを用いることができる。
【００５１】
この場合、離型処理の代表例としては、シリコーン系樹脂、長鎖アルキル系樹脂、フッ素系樹脂等の離型剤よりなる離型剤層の塗布、形成が挙げられる。
【００５２】
以上、説明したような化粧板１００では、孔部３１を覆う領域の化粧シート１２が基板３０と接合されていないので、化粧シート１２を捲って孔部３１を露出させることができる。その結果、容易に化粧板１００を壁等にネジ止めすることができる。また、ネジ止めが可能なため、従来のように接着剤で取り付けていた時と比べて、壁等に損傷を与えることなく、化粧板１００を取り外すことができる。その結果、損傷した化粧板１００の交換作業を容易に行うことができる。
【００５３】
特に、壁が石膏等の比較的脆い材料で構成されている場合、従来のように接着剤で接着している時は、壁表面を壊して取り付けた全ての化粧板または多くの化粧板を取り除く必要があったが、このような場合であっても、上記のような化粧板１００を用いることで、損傷した化粧板単位で交換することができ、メンテナンスが容易となる。
【００５４】
《化粧シート》
次に、化粧板１００を構成する化粧シートについて、添付図面を参照しつつ詳細に説明する。
【００５５】
本発明の化粧板に用いられる化粧シートとしては、いずれのものも用いることができるが、ビル、ホテル、マンションのロビーや、会議室、オフィスの壁面等に使用するという観点から、難燃性または不燃性のものを用いるのが好ましい。
【００５６】
難燃性または不燃性の化粧シートとしては、特に限定されないが、メラミン化粧シートを用いるのが好ましい。
【００５７】
メラミン化粧シートとは、一般に、色や柄を印刷した化粧紙に、メラミン樹脂を含浸したものをいう。
本発明の化粧板では、以下に述べるようなメラミン化粧シートを用いるのが好ましい。
【００５８】
以下、本発明の化粧板に好適に用いられるメラミン化粧シートについて詳細に説明する。
【００５９】
図３は、化粧シートの構成の一例を表す概念図、図４は、化粧シートの製造方法の一例を説明する図、図５は、化粧シートの構成の他の一例を表す概念図、図６は、化粧シートの構成の他の一例を表す概念図である。
【００６０】
本実施形態に係るメラミン化粧シート１２は、図１に示すように、表面層１５と芯材層１６とが積層された構造を有するものあり、表面層１５は、意匠面となる第１の面側１５１にメラミン樹脂を含有する樹脂を担持し、芯材層１６と接する第２の面側１５２に熱可塑性エマルジョン樹脂の固形分を担持する表面層基材からなる表面層材料で構成され、芯材層１６は、ガラスクロスまたはガラスクロスを基材とするプリプレグからなる芯材層材料で構成されている。
【００６１】
このようなメラミン化粧シート１２は、例えば、図４に示すように、表面層材料１５Ａと芯材層材料１６Ａとを重ね合わせ、これを加熱加圧成形して積層することにより得られる。
【００６２】
以下、各層について詳細に説明する。
＜１．表面層＞
表面層１５は、表面層材料１５Ａで構成されている。
【００６３】
この表面層材料１５Ａは、メラミン化粧シート１２の意匠面（露出される側の面）側に配置されている。この表面層材料１５Ａは、意匠面となる第１の面側１５１にメラミン樹脂を含有する樹脂を担持し、芯材層１６と接する第２の面側１５２に熱可塑性エマルジョン樹脂の固形分を担持する表面層基材からなるものである。
【００６４】
なお、本明細書中において、表面層基材が樹脂を担持するとは、樹脂が基材（担体）の表面に付着し、または、基材内部の空隙部に含浸され、表面層材料の成形後に担持させた樹脂の性能を発現することを可能にする状態であることを意味する。なお、樹脂は、基材の表面および基材の内部に均一に分布していなくてもよい。
【００６５】
表面層基材は、第１の面側１５１に意匠面が形成されたシート状の基材である。表面層基材の材質は特に限定されず、例えば、パルプ、リンター、合成繊維、ガラス繊維等を用いることができる。また、必要に応じて、酸化チタンなどの顔料を含有する酸化チタン含有化粧紙などを用いることができる。
【００６６】
表面層基材の坪量は、特に限定されないが、４０〜１５０ｇ／ｍ２であることが好ましい。坪量が前記下限値未満であると、樹脂含浸工程での切れ、しわの問題から、塗工処理が困難であり、さらに第１の面と第２の面それぞれに担持させる樹脂含浸量を調整することも困難である。一方、坪量が前記上限値を超えると、表面層基材が担持する樹脂の含浸量にムラが生じ、メラミン化粧シート１２の柔軟性を低下させると共に、生産性低下、コスト高の原因となる場合がある。
【００６７】
表面層材料１５Ａは、表面層基材の第１の面側１５１にはメラミン樹脂を含有する樹脂が担持されてなる。これにより、表面層材料１５Ａの第１の面側１５１の表面、すなわち、メラミン化粧シート１２表面に好適な表面硬度を付与することができる。
【００６８】
メラミン樹脂としては、特に限定されず、例えば、メラミンとホルムアルデヒドを中性または弱アルカリ下において反応させて得られるものを用いることができる。
【００６９】
メラミンに対するホルムアルデヒドの反応モル比（（ホルムアルデヒドのモル量）／（メラミンのモル量）の値であり、以下、単に「反応モル比」ということがある。）は、特に限定されないが、１．０〜４．０、好ましくは１．０〜２．０、さらに好ましくは１．１〜１．８として、反応させて得られたものを好適に用いることができる。反応モル比が前記下限値未満であると、未反応成分が増加し保存性低下、コスト高となる場合がある。また、前記上限値を超えると、硬化後の樹脂柔軟性低下が著しくなる場合がある。なお、メラミン樹脂としては、１種類が単独で含まれるものを用いることもできるし、反応モル比や重量平均分子量等が異なる２種類以上のメラミン樹脂を混合して含むものを用いることもできる。
【００７０】
また、メラミン樹脂としては、住友化学（株）製のメラミン樹脂等、市販のものを用いることもできる。
【００７１】
メラミン樹脂の重量平均分子量は、特に限定されないが、２００〜５００であるのが好ましく、２５０〜３５０であるのがより好ましい。分子量が前記下限値よりも小さいと、未反応分が多くなり、保存性が低下する場合がある。また、前記上限値よりも大きいと、基材への含浸性が低下する場合がある。なお、前記重量平均分子量は、例えば、ＧＰＣ（ゲルパーミエーションクロマトグラフィー、標準物質：ポリスチレン換算）で測定することができる。
【００７２】
表面層材料１５Ａの第１の面側１５１に担持される樹脂中の上記メラミン樹脂の含有量は、特に限定されないが、８０〜１００質量％であるのが好ましく、９５〜１００質量％であるのがより好ましい。メラミン樹脂の含有量が前記下限値未満であると、表面硬度や耐汚染性が低下する。
【００７３】
メラミン樹脂を含有する樹脂を表面層基材の第１の面側１５１に担持させる方法としては、特に限定されず、例えば、前記樹脂を溶剤に溶解した樹脂ワニスを、例えば、スプレー装置、シャワー装置、キスコーター、コンマコーター等の公知の装置を用いて塗工した後、８０〜１３０℃程度で加熱乾燥する方法等が挙げられる。
【００７４】
なお、加熱乾燥後の樹脂含浸紙には、当該樹脂含浸紙全体の重さを１００質量％としたときに、２〜６質量％の揮発分（溶剤）が残存する事が好ましい。これにより、樹脂含浸紙の取り扱いが容易になり、また、加熱成形時において、第１の面側１５１に担持させたメラミン樹脂の樹脂フローが向上する事でメラミン化粧シート１２の意匠外観・表面光沢度が良好となる。揮発分が２質量％未満では樹脂含浸紙が割れ易く取り扱いが困難となり、樹脂フローの低下もあり外観形成に支障が生じる。また、揮発分が６％を超えた場合、成形後の乾燥環境下では、化粧シート反り（シートカール）が増大しやすくなり、７．５％以上では化粧シート外観での光沢転写性に揮発分の影響が生じて来る。
【００７５】
メラミン樹脂を含有する樹脂を溶解する溶剤としては、特に限定されず、例えば、水、メタノール等が挙げられる。中でも水が好ましい。また、悪影響を及ぼさない範囲で貧溶媒を使用しても構わない。前記樹脂ワニスの固形分（溶剤を除く全成分）は、特に限定されないが、前記樹脂ワニスの３０〜７０質量％であるのが好ましく、４５〜６０質量％であるのがより好ましい。これにより、樹脂ワニスの基材への含浸性を向上できる。
【００７６】
表面層材料１５Ａは、表面層基材の意匠面と反対側である第２の面側１５２には、熱可塑性エマルジョン樹脂の固形分が担持されてなる。なお、本明細書中おいて、熱可塑性エマルジョン樹脂とは、熱可塑性樹脂を含むが溶剤に分散してエマルジョン状態となったものである。また、熱可塑性エマルジョン樹脂の固形分とは、熱可塑性エマルジョン樹脂から溶剤を除いた成分を意味する。
【００７７】
熱可塑性エマルジョン樹脂の固形分は、エマルジョン樹脂粒子として存在する成分を含み、金属や各種素材との接着特性を有し、メラミン化粧シートに柔軟性を付与する。したがって、第２の面側１５２には、熱可塑性エマルジョン樹脂の固形分が担持することにより、表面層１５と芯材層１６との接着強度を向上させることができるとともに、メラミン化粧シート１２の曲げ加工性を向上させることができる。
【００７８】
熱可塑性エマルジョン樹脂の固形分には、特に限定されず、例えば、アクリル樹脂、ウレタン樹脂、酢酸ビニル系共重合体、ウレタンアクリル複合粒子、スチレンブタジエンゴム（ＳＢＲ）、ニトリルゴム（ＮＢＲ）等の熱可塑性樹脂のエマルジョン粒子が挙げられる。これらの中でもウレタンアクリル複合粒子が好ましい。本明細書中において、ウレタンアクリル複合粒子とは、単一粒子内にアクリル樹脂とウレタン樹脂との異相構造を有するものを意味する。
【００７９】
ウレタン樹脂とアクリル樹脂とは、各々が芯材層１６との接着強度が高いため、ウレタンアクリル複合粒子を用いることで、芯材層１６との良好な接着強度を発現することができる。さらに、ウレタン樹脂は、特に強靭性、弾性、柔軟性に優れ、アクリル樹脂は、特に透明性、耐久性、耐候性、耐薬品性、造膜性に優れる。
【００８０】
また、本明細書中において「異相構造」とは、１個の粒子内に異なる種類の樹脂からなる相が複数存在する構造を意味し、例えば、コアシェル構造、局在構造、海島構造等が挙げられる。
【００８１】
また、前記ウレタンアクリル複合粒子が、表面層材料１５Ａの第１の面側１５１に担持された時の粒子間の配列状態は、特に限定されず、例えば、直鎖構造等が挙げられる。粒子の構造および粒子間の配列状態は、例えば走査型電子顕微鏡（ＳＥＭ）により確認することができる。これらの中でも、前記ウレタンアクリル複合粒子は、アクリル成分をコアとし、ウレタン成分をシェルとするコアシェル構造を有する水性クリヤータイプであることが特に好ましい。ウレタンアクリル複合粒子が上記コアシェル構造であると、表面層材料１５Ａの第２の面側１５２に担持させたときに、表面外郭がウレタン組成となるので、表面層材料１５Ａの第２の面側１５２は、ウレタン樹脂およびアクリル樹脂の両方の特性を有しつつ、外郭にウレタン樹脂の特性が付与される。なお、本明細書中において「水性クリヤー」とは、樹脂液は水溶性であり水分を飛ばした後の塗膜は非水性で、かつ下地の色柄が明らかに識別出来る程の透明性を持つ樹脂水溶液を意味する。表面層材料１５Ａの第２の面側１５２に担持される樹脂が水性クリヤータイプであることにより、表面層が有する意匠面の色調に及ぼす影響を抑制することができる。
【００８２】
なお、熱可塑性エマルジョン樹脂の固形分としては、これらの中の１種類が単独で含まれるものを用いることもできるし、異なる２種類以上の熱可塑性樹脂を混合して含むものを用いることもできる。
【００８３】
また、熱可塑性エマルジョン樹脂の固形分には、上記熱可塑性樹脂のエマルジョン粒子以外にも、必要に応じて少量の増粘剤、浸透促進剤、消泡剤等を含んでいてもよい。
【００８４】
熱可塑性エマルジョン樹脂の固形分は、平均粒径が３０〜１００ｎｍのエマルジョン樹脂粒子を含むことが好ましく、前記エマルジョン樹脂粒子の平均粒径は、６０〜９０ｎｍであることがより好ましい。これにより、表面層基材の繊維間への含浸性が向上し、より表面層基材の内部に含浸させることができるため、表面層１５に良好な柔軟性を付与することができる。
【００８５】
また、熱可塑性エマルジョン樹脂の固形分は、非水溶性であることが好ましい。これにより、熱可塑性エマルジョン樹脂の固形分が表面層材料１５Ａの第１の面側１５１へと移行して、第１の面側１５１に担持されているメラミン樹脂と混合して、第１の面側１５１のメラミン樹脂による表面性能を損なうことを防止することができる。
【００８６】
熱可塑性エマルジョン樹脂の固形分を表面層基材の第２の面側１５２に担持させる方法としては、特に限定されず、メラミン樹脂を含有する樹脂を表面層基材の第１の面側１５１に担持させる上述の方法と同様にして行うことができる。つまり、溶剤に溶解されたエマルジョン状態の熱可塑性エマルジョン樹脂を塗工、加熱乾燥する方法等が挙げられる。
【００８７】
なお、前記加熱乾燥後の樹脂含浸紙には、当該樹脂含浸紙全体の重さを１００質量％としたときに、２〜６質量％の揮発分が残存することが好ましい。これにより、樹脂含浸紙の取り扱いが容易になり、また加熱成形時において、第１の面側１５１に担持させたメラミン樹脂の樹脂フローが向上する事でメラミン化粧シート１２の意匠外観・表面光沢度が良好となるからである。
【００８８】
熱可塑性エマルジョン樹脂に用いられる溶剤としては、特に限定されず、例えば、水等が挙げられる。また、悪影響を及ぼさない範囲で貧溶媒を使用しても構わない。前記熱可塑性エマルジョン樹脂の固形分（溶剤を除く全成分）は、特に限定されないが、前記熱可塑性エマルジョン樹脂の２５〜６０質量％であるのが好ましく、３０〜４５質量％であるのがより好ましい。これにより、熱可塑性エマルジョン樹脂の基材への含浸性を向上できる。
【００８９】
＜２．芯材層＞
メラミン化粧シート１２は、表面層１５の第２の面側１５２に、芯材層１６を積層してなる。
【００９０】
芯材層１６は、ガラスクロスまたはガラスクロスを基材とするプリプレグからなる芯材層材料１６Ａで構成される。これにより、メラミン化粧シートに、耐熱性、不燃性、剛性などを付与することができる。
【００９１】
ガラスクロスとしては、特に限定されず、例えば、ガラス織布、ガラス不織布等が挙げられ、中でも不燃性、強度の点からガラス織布が好ましい。
【００９２】
また、ガラスクロスを構成するガラスとしては、例えば、Ｅガラス、Ｃガラス、Ａガラス、Ｓガラス、Ｄガラス、ＮＥガラス、Ｔガラス、Ｈガラス等が挙げられる。これらの中でもＴガラスが好ましい。これにより、ガラスクロスの熱膨張係数を小さくすることができる。
【００９３】
ガラスクロスの重量は、特に限定するものではないが、建築基準法第２条第９号の不燃性適合要件である「燃焼後の亀裂・貫通があってはならない」を満たす必要がある場合は、坪量１００ｇ／ｍ２以上とする事が好ましい。また、重量の上限は特に制約を必要としないが、材料コストと加工性の面から坪量２５０ｇ／ｍ２以下が好ましい。
【００９４】
プリプレグとしては、特に限定されず、例えば、熱可塑性樹脂等を含有する樹脂組成物を上述のガラスクロスに含浸してなるものを用いることができる。
【００９５】
樹脂組成物としては、表面層１５の第２の面側１５２と芯材層１６との層間接着強度が、メラミン化粧シート１２を形成するために十分であれば、特に限定されないが、中でも、熱可塑性樹脂を固形分で１０〜５０質量％含有することが好ましく、２０〜３５質量％含有することがより好ましい。これにより、表面層１５の第２の面側１５２と芯材層１６との層間接着強度を向上させることができる。
【００９６】
熱可塑性樹脂としては、特に限定されず、例えば、アクリル樹脂、ウレタン樹脂、エチレン酢酸ビニル樹脂、スチレンブタジエンゴム（ＳＢＲ）等が挙げられる。中でも、アクリル樹脂および／またはウレタン樹脂を用いるのが好ましい。
【００９７】
プリプレグは、従来公知の方法により製造することができ、例えば、上述したガラスクロスと同様のガラスクロスに、樹脂組成物を溶剤に溶解させたワニスを含浸、乾燥させることにより得られる。
【００９８】
また、芯材層材料１６Ａは、表面層材料１５Ａと接する面側に、さらに熱可塑性エマルジョン樹脂を担持させる事で、さらに接着強度を向上させ、高い常温曲げ加工性を達成出来る。なお、芯材層材料１６Ａの表面層材料１５Ａと接する面側に担持させる熱可塑性エマルジョン樹脂の固形分は、柔軟性を付与し、燃焼時の発熱量、ガス有害性に支障なければ特に限定されず、当該熱可塑性エマルジョン樹脂の固形分が含むエマルジョン樹脂粒子の平均粒径は特に限定されず、水溶性でも非水溶性でもよい。
【００９９】
芯材層１６の厚みは、１００μｍ以上とすることが好ましい。これにより、メラミン化粧シート１２に充分な耐熱性、不燃性を付与することができる。また、厚みの上限については、特に限定されないが、厚みが大きいほどメラミン化粧シート１２の厚みと重量が増大すると共に、コストも嵩むため、最終的な製品における設計上、許容される範囲で設定することが好ましく、３５０μｍ以下にすることが好ましい。
【０１００】
＜３．メラミン化粧シート＞
メラミン化粧シート１２は、上述した表面層材料１５Ａと芯材層材料１６Ａとを、所定の順序で重ね合わせ、これを加熱加圧成形して積層することにより得られる。
【０１０１】
メラミン化粧シート１２を加熱加圧成形する条件としては特に限定されないが、一例を挙げると、温度１３０〜１５０℃、圧力２〜８ＭＰａ、時間１０〜６０分間で実施することができる。
【０１０２】
また、メラミン化粧シート１２の成形時に、表面層材料１５Ａの第１の面側に、鏡面仕上げ板を重ねることにより鏡面仕上げとすることができ、エンボス板またはエンボスフィルム等を重ねることにより、エンボス仕上げとすることができる。
【０１０３】
化粧シート（メラミン化粧シート１２）は、常温（通常２０〜３０℃程度）での最小曲げ半径が１０ｍｍＲ以下の曲げ加工が可能であるが、特に限定はされない。最小曲げ半径Ｒとは、半径Ｒの湾曲部を有する型に沿わせて、一方方向に行う常温曲げ加工を繰り返し実施しても、割れ等の不具合を生じず、１００％の良品が得られる最小の型の半径Ｒを意味する。
【０１０４】
また、化粧シート（メラミン化粧シート１２）は、全体厚みが０．４ｍｍ以下であるのが好ましい。
【０１０５】
なお、本発明の化粧板に適用可能なメラミン化粧シートは、図３および図４に示したメラミン化粧シート１２の形態に限定されず、機械的強度等を付与したい場合には、図５に示すように、芯材層の下側にさらに別の芯材層材料を積層して芯材層を２層積層した、表面層１５、芯材層１６、芯材層１７の三層構成としたメラミン化粧シート１３を用いることもできる。また、表面層および芯材層以外の別の層を有していてもよく、例えば、図６に示すように、意匠面側の最外層に保護層１８を有していたり、芯材層側の最外層に支持層１９を有していたりするメラミン化粧シート１４を用いてもよい。
【０１０６】
保護層１８は、特に限定されず、例えば、坪量１０〜５０ｇ／ｍ２の紙基材に、メラミン樹脂単独、あるいは、メラミン樹脂に、水酸化アルミニウム、水酸化マグネシウム、あるいはシリカから選ばれる無機充填材を含有させた樹脂組成物を含浸させ、これを乾燥することにより得ることができる。
【０１０７】
支持層１９は、特に限定されず、例えば、表面層基材に用いられるものと同様の基材に、表面層材料の第１の面側または第２の面側に用いることができる樹脂を含浸させてなるプリプレグや、金属箔等を用いることができる。
【０１０８】
《化粧板の製造方法》
次に、本発明の化粧板の製造方法の一例について添付図面を参照しつつ説明する。
【０１０９】
図７は、図１の化粧板の製造工程の一例を示す断面図である。
まず、図７（ａ）に示すように、基板３０を用意する。
【０１１０】
次に、図７（ｂ）に示すように、基板３０に複数の孔部３１を形成する。この際、図７（ｂ）に示すように、孔部３１がザクリとなるように形成する。
【０１１１】
次に、図７（ｃ）に示すように、基板３０の側面全体に、粘着剤層２１を介して、化粧シート１２を接合する。
【０１１２】
次に、化粧シート１２の基板３０と接合する面に、粘着剤層２１を形成する。そして、形成した粘着剤層２１の、化粧シート１２と基板３０とを接合させない第２の領域４２に該当する部位に、離型シート２２を貼着する。
【０１１３】
次に、図７（ｄ）に示すように、粘着剤層２１と離型シート２２を設けた化粧シート１２を基板３０に接合し、化粧板１００を得る。
【０１１４】
《施工方法》
次に、本発明の化粧板を用いた施工方法の一例について説明する。
図８は、図１の化粧板を用いた施工方法の一例を示す断面図である。
【０１１５】
まず、化粧板１００を壁Ｘの取り付け部位に設置する。
次に、図８（ａ）に示すように、化粧板１００の基板３０に接合されていない化粧シート１２を捲る。これにより、孔部３１が露出する。
【０１１６】
次に、図８（ｂ）に示すように、露出した孔部３１にネジ１１０を挿入し、基板３０を壁Ｘにネジ止めする。
【０１１７】
次に、粘着剤層２１上の離型シート２２を剥がし、図８（ｃ）に示すように、捲った化粧シート１２を元に戻し、化粧シート１２全面と基板３０全面を接合する。
これにより、化粧板１００の取り付けが完了する。
【０１１８】
なお、複数の化粧板１００同士の間に目地を設ける場合、その目地部分の壁Ｘに、予め、化粧シート１２を貼り付けてから、上記化粧板１００を取り付ける。これにより、壁の見栄えをさらに向上させることができる。
【０１１９】
また、化粧シート１２として、上述したメラミン化粧シートを用いた場合、審美性が高く、かつ、防火性にも優れた壁面を形成することができる。
【０１２０】
《化粧板の第２実施形態》
次に、本発明の化粧板の第２実施形態について説明する。
図９は、本発明の化粧板の第２実施形態を示す断面図である。
【０１２１】
以下、第２実施形態について説明するが、前述した第１実施形態との相違点を中心に説明し、同様の事項についてはその説明を省略する。なお、前述した第１実施形態と同様の構成には、同一の符号を付してある。
【０１２２】
本実施形態に係る化粧板１００は、化粧シート１２と基板３０とを接合しない第２の領域に該当する部位に、粘着剤層２１を設けていない点で、前述した第１実施形態と異なっている。
【０１２３】
すなわち、本実施形態の化粧板１００は、図９に示すように、粘着剤層２１を設けないことにより、基板３０と化粧シート１２とが接合されていない領域（第２の領域）を形成している。
【０１２４】
このような構成の化粧板１００では、壁面に取り付ける場合に、ネジで基板３０を壁にネジ止めした後に、化粧シート１２および／または基板３０の第２の領域４２に、粘着剤を付与することで、化粧シート１２の全面と基板３０の全面とを接合する。
【０１２５】
《化粧板の第３実施形態》
次に、本発明の化粧板の第３実施形態について説明する。
図１０は、本発明の化粧板の第３実施形態を示す平面図である。
【０１２６】
以下、第３実施形態について説明するが、前述した第１実施形態との相違点を中心に説明し、同様の事項についてはその説明を省略する。なお、前述した第１実施形態と同様の構成には、同一の符号を付してある。
【０１２７】
本実施形態に係る化粧板１００では、図１０に示すように、孔部３１が、基板３０の全周にわたって形成されている点で、前述した第１実施形態と異なっている。
【０１２８】
このような構成とすることにより、壁への取り付け強度をより高いものとすることができる。
【０１２９】
《化粧板の第４実施形態》
次に、本発明の化粧板の第４実施形態について説明する。
図１１は、本発明の化粧板の第４実施形態を示す平面図である。
【０１３０】
以下、第４実施形態について説明するが、前述した第１実施形態との相違点を中心に説明し、同様の事項についてはその説明を省略する。なお、前述した第１実施形態と同様の構成には、同一の符号を付してある。
【０１３１】
本実施形態に係る化粧板１００では、図１１に示すように、孔部３１の周辺のみに第２の領域４２が形成されている点で、前述した第１実施形態と異なっている。
【０１３２】
このような構成とすることにより、保存時における化粧シート１２の不本意な折れ曲がりを防止することができる。
【０１３３】
以上、本発明の化粧板の好適な実施形態について説明したが、本発明は、これに限定されるものではない。例えば、前述した実施形態では、基板の側面を化粧シートで覆う場合について説明したが、側面の化粧シートは無くてもよい。
【０１３４】
また、前述した実施形態では、孔部がザクリとなっている場合について説明したが、ザクリとなっていなくてもよい。
【符号の説明】
【０１３５】
１００              化粧板
１２、１３、１４    化粧シート
１５                表面層
１５Ａ              表面層材料
１５１              第１の面側
１５２              第２の面側
１６                芯材層
１６Ａ              芯材層材料
１７                芯材層
１８                保護層
１９                支持層
２１                粘着剤層
２２                離型シート
３０                基板
３１                孔部
４１                第１の領域
４２                第２の領域
１１０              ネジ
Ｘ                  壁
【図１】
2013181288.tif 000003
【図２】
2013181288.tif 000004
【図３】
2013181288.tif 000005
【図４】
2013181288.tif 000006
【図５】
2013181288.tif 000007
【図６】
2013181288.tif 000008
【図７】
2013181288.tif 000009
【図８】
2013181288.tif 000010
【図９】
2013181288.tif 000011
【図１０】
2013181288.tif 000012
【図１１】
2013181288.tif 000013